(57)【要約】【課題】プリント配線板の絶縁材料として好ましく用いられる、難燃性及び高い耐熱性を備えるエポキシ樹脂組成物を提供することを目的とする。【解決手段】一分子中に少なくとも２個のエポキシ基を有する臭素化エポキシ化合物、シアネートエステル化合物、硬化触媒、及び遊離ハロゲン吸着材を含有することを特徴とするエポキシ樹脂組成物を用いる。遊離ハロゲン吸着材としては、ゼオライト、活性炭、イオン 交換体、及び、シリカゲル等が好ましく用いられる。  【選択図】なし【特許請求の範囲】
【請求項１】
一分子中に少なくとも２個のエポキシ基を有する臭素化エポキシ化合物、シアネートエステル化合物、硬化触媒、及び遊離ハロゲン吸着材を含有することを特徴とするエポキシ樹脂組成物。
【請求項２】
前記遊離ハロゲン吸着材が、ゼオライト、活性炭、イオン 交換体、及び、シリカゲルから選ばれる少なくとも１種である請求項１に記載のエポキシ樹脂組成物。
【請求項３】
数平均分子量が１００００以下のポリフェニレンエーテルをさらに含有する請求項１または２に記載のエポキシ樹脂組成物。
【請求項４】
前記硬化触媒が有機金属塩を含有する請求項１〜３のいずれか１項に記載のエポキシ樹脂組成物。
【請求項５】
請求項１〜４のいずれか１項に記載のエポキシ樹脂組成物を繊維質基材に含浸させ、硬化させて得られることを特徴とするプリプレグ。
【請求項６】
請求項５に記載のプリプレグに金属箔を積層して、加熱加圧成形して得られることを特徴とする金属張積層板。
【発明の詳細な説明】
【技術分野】
【０００１】
本発明は、プリント配線板の絶縁材料として好ましく用いられるエポキシ樹脂組成物に関し、詳しくは耐熱性及び難燃性に優れたプリント配線板を製造するために好ましく用いられるエポキシ樹脂組成物、そのエポキシ樹脂組成物を用いたプリプレグ及び金属張積層板に関するものである。
【背景技術】
【０００２】
近年の情報通信分野で用いられる電子機器においては、信号の大容量化や高速化が進展しており、高周波特性が良く、配線数増加による高多層化に対応できるプリント配線板が要求されている。
【０００３】
このような電子機器に用いられるプリント配線板においては、ＭＨｚ帯からＧＨｚ帯という高周波領域における信頼性を維持するために、低誘電率（ε）及び低誘電正接（ｔａｎδ）が必要になる。従来、このような電気特性を有するプリント配線板として、その絶縁層に、エポキシ樹脂にポリフェニレンエーテル（ＰＰＥ）を配合した熱硬化性樹脂組成物を用いたものが知られている。このような熱硬化性樹脂組成物は、通常のエポキシ樹脂組成物よりも優れた誘電特性を示すが、他の高価な高周波基板用材料であるＰＴＦＥ等のフッ素樹脂や、ＢＴ樹脂、ポリイミド樹脂などと比較すると、耐熱性が低いという問題があった。
【０００４】
このような耐熱性の低さを改良するために、下記特許文献１や特許文献２には、特定のエポキシ化合物と低分子量化されたフェノール変性ポリフェニレンエーテルと、硬化剤としてシアネート化合物を必須成分として含むエポキシ樹脂組成物が開示されている。このようなエポキシ樹脂組成物は、耐熱性が高く、優れた誘電特性をも備えている。
【０００５】
また、プリント配線板の絶縁層に用いられるエポキシ樹脂組成物には、上記のような、誘電特性や耐熱性に加えて、高い難燃性も求められる。このようなエポキシ樹脂組成物に難燃性を付与するために、エポキシ樹脂成分として臭素化エポキシ化合物を所定量配合するという方法が広く用いられていた。
【特許文献１】特開平１０−２６５６６９号公報
【特許文献２】特開２０００−７７６３号公報
【発明の開示】
【発明が解決しようとする課題】
【０００６】
臭素化エポキシ化合物を樹脂成分として含有し、硬化剤としてシアネート化合物を含有するエポキシ樹脂組成物は、従来用いられていた、硬化剤として酸無水物やフェノール系硬化剤を用いた場合に比べると耐熱性は優れているものの、他の高周波基板用材料の耐熱性と比べると未だ不充分であった。
【０００７】
本発明は、臭素化エポキシ化合物を樹脂成分として含有し、硬化剤としてシアネート化合物を含有するエポキシ樹脂組成物において、より高い耐熱性を維持することができるエポキシ樹脂組成物を提供することを目的とする。
【課題を解決するための手段】
【０００８】
本発明者らは、臭素化エポキシ化合物を樹脂成分として含有し、硬化剤としてシアネート化合物を含有するエポキシ樹脂組成物において、耐熱性を改良するための検討を行った結果、臭素化エポキシ化合物が有する臭素原子が高温時において脱離することにより、樹脂骨格を分解して、硬化物の耐熱性を低下させていると思われる幾つかの知見を得た。かかる知見から、本発明を完成するに至った。
【０００９】
すなわち、本発明のエポキシ樹脂組成物は、一分子中に少なくとも２個のエポキシ基を有する臭素化エポキシ化合物、シアネートエステル化合物、硬化触媒、及び遊離ハロゲン吸着材を含有することを特徴とするものである。本発明のように、エポキシ樹脂組成物中に遊離ハロゲン吸着材を含有させることにより、高温時において臭素化エポキシ化合物から発生する遊離臭素（臭素イオンまたは臭素ラジカル）を、吸着材が捕捉して樹脂骨格を分解する作用を抑制するために、耐熱性の低下を抑制することができる。
【００１０】
上記のような遊離ハロゲン吸着材としては、ゼオライト、活性炭、イオン交換体、及びシリカゲルから選ばれる少なくとも１種が好ましく用いられる。
【００１１】
また、前記エポキシ樹脂組成物は、数平均分子量が１００００以下のポリフェニレンエーテルをさらに含有する場合には、より高い誘電特性が得られる点から好ましい。
【００１２】
また、前記エポキシ樹脂組成物中には、硬化触媒が有機金属塩を含有することが、より高い耐熱性や流動性を維持できる点から好ましい。
【００１３】
また、本発明のプリプレグは、前記エポキシ樹脂組成物を繊維質基材に含浸させ、硬化させて得られるものである。
【００１４】
また、本発明の金属張積層板は、前記プリプレグに金属箔が積層して、加熱加圧成形して得られるものである。
【発明の効果】
【００１５】
本発明によれば、耐熱性及び難燃性に優れた、プリント配線板等の製造に好ましく用いられるエポキシ樹脂組成物が得られる。
【発明を実施するための最良の形態】
【００１６】
本発明に用いられる、一分子中に少なくとも２個のエポキシ基を有する臭素化エポキシ化合物の種類は、特に限定されない。その具体例としては、例えば、ビスフェノールＡ型エポキシ化合物、ビスフェノールＦ型エポキシ化合物、フェノールノボラック型エポキシ化合物、ジシクロペンタジエン型エポキシ化合物、ナフタレン型エポキシ化合物、ビフェニル型エポキシ化合物等の臭素置換体である臭素化エポキシ化合物が挙げられる。これらは、単独で用いても、２種以上を組み合わせて用いてもよい。これらの中では、特に、ビスフェノールＡ型エポキシ化合物の臭素置換体である、テトラブロモビスフェノールＡ型エポキシ化合物が難燃性及び硬化性に優れている点から好ましく用いられる。
【００１７】
本発明のエポキシ樹脂組成物には、ハロゲンを含有しないエポキシ化合物をさらに含有してもよい。その具体例としては、例えば、ビスフェノールＡ型エポキシ化合物、ビスフェノールＦ型エポキシ化合物、フェノールノボラック型エポキシ化合物、ジシクロペンタジエン型エポキシ化合物、ナフタレン型エポキシ化合物、ビフェニル型エポキシ化合物等が挙げられる。これらは、単独で用いても、２種以上を組み合わせて用いてもよい。これらの中では、ジシクロペンタジエン型エポキシ化合物及びナフタレン型エポキシ化合物が、硬化物にさらに高い耐熱性を与える点から好ましく用いられる。
【００１８】
本発明のエポキシ樹脂組成物中の前記臭素化エポキシ化合物の配合割合としては、樹脂成分全量中に、臭素含有割合が５〜３０質量％、さらには１０〜２０質量％になるように配合されることが、充分な難燃性を維持できる点から好ましい。また、前記臭素化エポキシ化合物を含むエポキシ化合物全量の配合割合としては、樹脂成分全量中に、２０〜７０質量％、さらには３０〜６０質量％配合されることが、充分な耐熱性と優れた機械的特性及び電気特性を維持できる点から好ましい。
【００１９】
本発明に用いられるシアネートエステル化合物は、１分子中に２個以上のシアネート基を有する化合物であれば特に限定なく用いられる。その具体例としては、例えば、２，２−ビス（４−シアナートフェニル）プロパン、ビス（３，５−ジメチル−４−シアナートフェニル）メタン、２，２−ビス（４−シアナートフェニル）エタン等またはこれらの誘導体等の芳香族系シアネートエステル化合物等が挙げられる。これらは単独で用いても、２種以上を組み合わせて用いてもよい。
【００２０】
前記シアネートエステル化合物は、エポキシ樹脂の硬化剤として作用し、剛直な骨格を形成する成分である。このために、高いガラス転移点（Ｔｇ）を与える。また、低粘度であるために得られる樹脂ワニスの高流動性を維持することができる。
【００２１】
なお、シアネートエステル化合物は、有機金属塩等の硬化触媒の存在により、シアネートエステル化合物同士においても自己重合する。この自己重合反応は、シアネート基同士が反応してトリアジン環を形成することによって重合反応が進むものである。このような自己重合反応も耐熱性向上に寄与する。
【００２２】
シアネートエステル化合物の配合割合としては、樹脂成分中、２０〜７０質量％、さらには３０〜６０質量％配合されることが、耐熱性が充分に得られ、また、基材に対する含浸性が優れ、樹脂ワニス中でも結晶が析出しにくい点から好ましい。
【００２３】
本発明のエポキシ樹脂組成物中には、数平均分子量１００００以下のポリフェニレンエーテルがさらに含有されることが好ましい。このようなポリフェニレンエーテルは、重合反応により得られたものであっても、高分子量のＰＰＥをフェノール系化合物とラジカル開始剤の存在下でトルエン等の溶媒中で加熱し再分配反応させて得られたものであってもよい。
【００２４】
なお、上記再分配反応により得られるポリフェニレンエーテルは、分子鎖の両末端に硬化に寄与するフェノール系化合物に由来する水酸基を有するために、さらに高い耐熱性を維持することができる点から好ましい。また、重合により得られたポリフェニレンエーテルは、優れた流動性を示す点から好ましい。
【００２５】
前記ポリフェニレンエーテルの数平均分子量は、１００００以下であり、好ましくは２０００〜４０００である。前記数平均分子量が１００００を超える場合には、流動性が悪くなり、またエポキシ化合物のエポキシ基との反応性も低下して、硬化反応に長い時間を要したり、硬化系に取り込まれず未反応のものが増加してガラス転移温度が低下し、十分な耐熱性の改善が望めなくなる。
【００２６】
前記ポリフェニレンエーテルの分子量の調節は、前記再分配反応においては、用いるフェノール系化合物の配合量を調整することによりできる。即ち、フェノール系化合物の配合量が多いほど、その分子量は低くなる。
【００２７】
上記再分配反応に供される高分子量のＰＰＥとしては市販品等の公知のものが使用でき、その代表的なものとしてポリ（２，６−ジメチル−１，４−フェニレンエーテル）等が挙げられる。また、上記再分配反応にて用いられるフェノール系化合物としては、特に限定されないが、例えばビスフェノールＡ、フェノールノボラック、クレゾールノボラック等のように、フェノール性水酸基を分子内に２個以上有する多官能のフェノール系化合物が好ましく用いられる。これらは単独で用いても、２種以上を組み合わせて用いてもよい。
【００２８】
前記ポリフェニレンエーテルの配合割合としては、樹脂成分中２０〜６０質量％、さらには３０〜５０質量％であることが優れた誘電特性を充分に付与することができる点から好ましい。
【００２９】
本発明に用いられる硬化触媒は、前記エポキシ化合物及び、必要に応じて添加されるポリフェニレンエーテルと、硬化剤であるシアネートエステル化合物との反応を促進させる触媒であり、具体的には、例えば、オクタン酸，ステアリン酸，アセチルアセトネート，ナフテン酸，サリチル酸等の有機酸のＺｎ，Ｃｕ等の有機金属塩、トリエチルアミン，トリエタノールアミン等の３級アミン、２−エチル−４−イミダゾール，４−メチルイミダゾール等のイミダゾール類等が挙げられる。これらは、単独でも、２種以上を組み合わせて用いてもよい。これらの中では、有機金属塩、特には、オクタン酸亜鉛が好ましく用いられる。
【００３０】
前記硬化触媒の配合割合は特に限定されないが、例えば、有機金属塩を用いる場合には、樹脂成分１００質量部に対して０．００５〜５質量部程度であることが好ましく、イミダゾール類を用いる場合には、樹脂成分１００質量部に対して０．０１〜５質量部程度であることが好ましい。
【００３１】
本発明に用いられる、遊離ハロゲン吸着材は、イオン交換反応、物理吸着、又は化学吸着により遊離ハロゲン（ハロゲンイオン又はハロゲンラジカル）をトラップする粉末状の物質であれば特に限定なく用いられる。その具体例としては、例えば、合成ゼオライト，天然ゼオライト等のゼオライト、活性炭、シリカゲル、化学合成された無機イオン交換体やイオン交換樹脂等が挙げられる。その市販品の例としては、東亞合成（株）製の無機イオン交換体ＩＸＥシリーズや、ユニオン昭和（株）製のモレキュラーシーブ等が挙げられる。これらは単独でも２種以上を組み合わせて用いてもよい。
【００３２】
遊離ハロゲン吸着材の配合割合としては、ハロゲンイオンなどを捕捉するための充分量であれば特に限定されないが、樹脂成分１００質量部に対して、１〜３０質量部、さらには、５〜１０質量部であることが、得られる樹脂組成物の流動性を充分に維持する点等から好ましい。
【００３３】
このような遊離ハロゲン吸着材は、樹脂ワニス中で分散されて存在する。この分散時における粒子径としては、０．０１〜５０μｍ、さらには、１〜１０μｍ程度であることが好ましい。
【００３４】
本発明のエポキシ樹脂組成物には、難燃性を付与するために難燃剤をさらに添加してもよい。難燃剤の具体例としては、例えば、臭素系難燃剤等のハロゲン系難燃剤や、リン系難燃剤等が挙げられるが、ハロゲンの発生をより抑制するためには、リン系難燃剤が好ましく用いられる。
【００３５】
本発明のエポキシ樹脂組成物には、加熱時における寸法安定性を高めたり、難燃性を高める等の目的で、必要に応じて無機充填材が添加されてもよい。
【００３６】
無機充填材の具体例としては、例えば、シリカ、アルミナ、タルク、水酸化アルミニウム、水酸化マグネシウム、酸化チタン、マイカ、ホウ酸アルミニウム、硫酸バリウム、炭酸カルシウム等が挙げられる。
【００３７】
無機充填材の配合割合としては、樹脂成分１００質量部に対して、１０〜１００質量部、さらには、２０〜５０質量部であることが、流動性や金属箔との密着性を低下させずに、寸法安定性を向上させる点から好ましい。
【００３８】
本発明のエポキシ樹脂組成物には、本発明の効果を損なわない範囲で、必要に応じてその他通常のエポキシ樹脂組成物に配合される成分、例えば熱安定剤、帯電防止剤、紫外線吸収剤、難燃剤、染料や顔料、滑剤等を配合してもよい。
【００３９】
本発明のエポキシ樹脂組成物は、樹脂成分の何れもが樹脂ワニス中で溶解されていることが好ましい。このような樹脂ワニスは、例えば、以下のようにして調製される。
【００４０】
エポキシ化合物、シアネートエステル化合物、及び必要に応じて用いられるポリフェニレンエーテルをそれぞれ所定量のトルエン等の溶媒に溶解させる。この際、必要に応じて、加熱してもよい。また、溶解に際しては、エポキシ化合物及びシアネートエステル化合物として、常温でトルエン等の溶媒に溶解するものを用いることが、樹脂ワニス中で析出物等を生じにくい点から好ましい。
【００４１】
さらに、必要に応じて無機充填材を添加する場合には、ボールミル、ビーズミル、プラネタリーミキサー、ロールミル等を用いて、所定の分散状態になるまで分散させる。
【００４２】
そして、樹脂成分が溶解された樹脂ワニスに、さらに、硬化触媒、及び遊離ハロゲン吸着材を添加して、均一になるように撹拌する。このようにして、樹脂ワニスが調製される。
【００４３】
得られた樹脂ワニスを用いてプリプレグを製造する方法としては、例えば、前記樹脂ワニスを繊維質基材に含浸させた後、乾燥する方法が挙げられる。
【００４４】
繊維質基材としては、例えばガラスクロス、アラミドクロス、ポリエステルクロス、ガラス不織布、アラミド不織布、ポリエステル不織布、パルプ紙、リンター紙等が挙げられる。なお、ガラスクロスを用いると、機械強度が優れた積層板が得られ、特に偏平処理加工したガラスクロスが好ましい。偏平加工としては例えば、ガラスクロスを適宜の圧力でプレスロールにて連続的に加圧してヤーンを偏平に圧縮することにより行うことができる。なお、基材の厚みとしては０.０４〜０.３ｍｍのものを一般的に使用できる。
【００４５】
含浸は浸漬（ディッピング）、塗布等によって行われる。含浸は必要に応じて複数回繰り返すことも可能であり、またこの際組成や濃度の異なる複数の溶液を用いて含浸を繰り返し、最終的に希望とする組成及び樹脂量に調整することも可能である。
【００４６】
前記樹脂ワニスが含浸された基材は、所望の加熱条件、例えば、８０〜１７０℃で１〜１０分間加熱されることにより半硬化状態（Ｂステージ）のプリプレグが得られる。
【００４７】
このようにして得られたプリプレグを用いて金属張積層板を作製する方法としては、前記プリプレグを一枚または複数枚重ね、さらにその上下の両面又は片面に銅箔等の金属箔を重ね、これを加熱加圧成形して積層一体化することによって、両面金属箔張り又は片面金属箔張りの積層体を作製することができるものである。加熱加圧条件は、製造する積層板の厚みやプリプレグの樹脂組成物の種類等により適宜設定することができるが、例えば、温度を１９０〜２１０℃、圧力を３．５〜４．０Ｐａ、時間を１２０〜１５０分間とすることができる。
【００４８】
なお、本発明のエポキシ樹脂組成物は、その硬化反応において、エポキシ化合物のエポキシ基とシアネートエステル化合物とが反応することにより、強固な架橋構造を形成する。シアネートエステル化合物による硬化物は、電気特性に優れる上に耐熱性にも優れるものである。また、遊離ハロゲン吸着材を配合して臭素化エポキシ化合物から遊離した臭素を捕捉することにより、硬化物の分解を抑制して、高い耐熱性を維持することができる。
【００４９】
このようにして作製した積層体の表面の金属箔をエッチング加工等して回路形成をすることによって、積層体の表面に回路として導体パターンを設けたプリント配線板を得ることができるものである。このように得られるプリント配線板は、誘電特性に優れており、また、高い耐熱性を備えたものである。
【００５０】
以下に、実施例により本発明を更に具体的に説明するが、本発明の範囲はこれらに限定されるものではない。
【実施例】
【００５１】
はじめに、本実施例で用いた低分子量ポリフェニレンエーテルの製造例を示す。
【００５２】
（製造例：再分配反応による、数平均分子量４０００のポリフェニレンエーテルの製造）
トルエン２５０ｇを攪拌装置及び攪拌羽根を装備した２０００ｍｌのフラスコに入れた。前記フラスコを内温９０℃に制御しながら、高分子量ＰＰＥ（数平均分子量２５０００のＰＰＥ（日本ジーイープラスチックス（株）製の「ノリル６４０−１１１」）９０ｇ、ビスフェノールＡ  ３．６ｇ、過酸化ベンゾイル３．６ｇを入れ、２時間撹拌を続けて反応させることにより、数平均分子量２５００のポリフェニレンエーテルの溶液（固形分濃度２８質量％）を調製した。なお、数平均分子量は、ゲルパーミエーションクロマトグラフ（ＧＰＣ）で測定したスチレン換算の値である。
【００５３】
（実施例１〜７、比較例１〜３）
はじめに、本実施例で用いた原材料をまとめて示す。
〈エポキシ化合物〉
・テトラブロモビスフェノールＡ型エポキシ化合物であり、ＭＷ８００のエピクロン１５３（大日本インキ化学工業（株）製）
・ジシクロペンタジエン型エポキシ化合物であり、数平均分子量（ＭＷ）５５０のエピクロンＨＰ７２００（大日本インキ化学工業（株）製）
・ビスフェノールＦ型エポキシ化合物であり、ＭＷ３５０のエピクロン８３０Ｓ（大日本インキ化学工業（株）製）
〈シアネートエステル化合物〉
・２，２−ビス（４−シアナートフェニル）プロパン（ロンザジャパン社製のＢａｎｄｙ）
〈硬化触媒〉
・オクタン酸亜鉛（大日本インキ化学工業（株）製、亜鉛濃度１８％）
〈遊離ハロゲン吸着材〉
・東亞合成（株）製のジルコニウム，ビスマス系無機イオン交換体ＩＸＥ−６１０７
・ユニオン昭和（株）製のゼオライト  ＨｉＳｉｖ３０００
〈無機フィラー〉
・球状シリカ（ＳｉＯ２）  ＳＯ２５Ｒ  （アドマテックス製）
【００５４】
［樹脂ワニスの調製］
トルエンを９０℃にまで加熱し、表１に記載の配合割合になるように、エポキシ化合物、及びシアネートエステル化合物、ポリフェニレンエーテル等の樹脂成分を添加した後、３０分間撹拌して完全に溶解させた。そして、さらに硬化触媒、遊離ハロゲン吸着材、及び無機フィラーを添加して、ボールミルで分散させることにより樹脂ワニスを得た。
次に得られた樹脂ワニスをガラスクロス（日東紡績（株）製の「ＷＥＡ１１６Ｅ」）に含浸させた後、１５０℃で３〜５分間加熱乾燥することによりプリプレグを得た。
次に、得られた各プリプレグを６枚重ねて積層し、さらに、その両外層にそれぞれ銅箔（古河サーキットフォイル社製のＦ２−ＷＳ  １８μｍ）を配し、温度２２０℃、圧力３ＭＰａの条件で２時間加熱加圧することにより、厚み０．７５ｍｍの銅張積層板を得た。
【００５５】
得られたプリプレグ及び銅張積層板を用いて、下記評価を行った。
【００５６】
〈耐熱性〉
ＪＩＳ  Ｃ  ６４８１  の規格に準じて、所定の大きさに切り出した銅張積層板を所定の温度に設定した恒温槽に１時間放置した後、取り出した。そして、処理された試験片を目視で観察してフクレが発生しなかったときの最高温度を求めた。
【００５７】
〈難燃性〉
所定の大きさに切り出した銅張積層板の難燃性を、ＵＬ  ９４の燃焼試験法に準じて燃焼試験を行い、判定した。
【００５８】
〈誘電特性〉
ＪＩＳ  Ｃ  ６４８１  の規格に準じて、１ＭＨｚにおける誘電率及び誘電正接を求めた。
【００５９】
〈熱膨張係数（ＣＴＥ）〉
ＪＩＳ  Ｃ  ６４８１  の規格に準じて、Ｚ軸方向における熱膨張係数を求めた。なお、測定条件は、昇温速度５℃／分、温度範囲は７５〜１２５℃で測定した。
【００６０】
【表１】
2009073997.tif 000002
【００６１】
表１から、本発明にかかる実施例１〜７の遊離ハロゲン吸着材を配合したエポキシ樹脂組成物を用いて得られた銅張積層板は、何れも難燃性Ｖ−０を維持しながら、耐熱性がも２６０℃以上を維持するものであった。またＰＰＥを含有する実施例５の誘電率及び誘電正接は低く、優れた誘電特性を示した。一方、遊離ハロゲン吸着材を配合しなかった比較例１の耐熱性は低かった。